Brevet FR2560883A1 — publié le 19850913

PROCEDE DE STABILISATION DE POLYAMIDES, LES CCOMPOSITIONS STABILISANI'ES UTILISEES POUR LA MISE EN OEUVRE DE CE PROCEDE ET LES POLYAMIDES STABILISES' OBTENUS La présente invention concerne un procédé de stabilisation des polyamides contre notamment leur dégradation par la chaleur ainsi que les compositions stabilisantes servant à la réalisation de la stabilisation et les compositions polymériques stabilisées obtenues. Les polyamides à stabiliser visés dans la présente invention comprennent ixDtanmment: les polyamides oDtenus par polycondensation de diacides carboxyliques aliphatiques saturés ayant de 6 à 12 atomes de carbone avec des diamines biprimaires aliphatiques saturées ayant de 6 à 12 atomes de carbone; les polyaminoacides obtenus soit par homopolycondensation directe d'acides X -aaminoalcanolques comportant une chaîne hydrocarbonée ayant de 4 à 12 atomes de carbone, soit par ouverture hydrolytique et polymérisation des lactames dérivés de ces acides; les copolyanides obtenus à partir des monomères de départ des polyamides précités; et les mélanges de pareils polyamideso A titre d'illustration des poly-mides obtenus par polycondensation de diacides et de diamines, on citera par exemple: le nylon 6,6 (polymère d'hexaméthylénediamine et d'acide adipique), le nylon 6,9 (polymére d'hexaméthylènediamine et d'acide azélaïque), le nylon 6,10 (polymère d'hexaméthylènediamine et d'acide sëbacique), le nylon 6,12 (polymère d'hexaméthylènediamine et d'acide dodécanediolque). A titre d'illustration des polyaminoacides qui peuvent convenir, on citera: le nylon 4 (polymère d'acide amino=4 butanoique ou de Y butyrolactame), le nylon 5 (polymère d'acide amino-5 pentanoique ou de 5 amylolactame), le nylon 6 (polymère d ' s -caprolactame), le nylon 7 (polymère d'acide amino-7 heptanoïque), le nylon 8 (polymère de capryllactame), le nylon 9 (polymère d'acide amino-9 nonanoYque), le nylon 10 (pDlymère d'acide amino-10 décanoïque), le nylon 11 (polymère d'acide amino-ll undécanoïque), le nylon 12 (polymère d'acide amino- 12 dodécanoïque ou de laurolactame). A titre d'illustration des copolyamides, on citera par exemple le nylon 6, 6/6,10 (copolymère d'hexaméthylènediamine, d'acide adipique et d'acide sébacique), le nylon 6,6/6 (copolymére d'hexaméthylènediamine, d'acide adipique et de caprolactame). Les polyamides à stabiliser qui sont visés de préférence dans la présente invention sont: le nylon 6,6, le nylon 6,10, le nylon 6, le nylon 6,6/6,10 et le nylon 6,6/6. Les polyamides, nDtamment les nylons particuliers mentionnés dans le paragraphe précédent, constituent des matières de base dans l'industrie de transformation des matières plastiques. Au cours de leur transformation, les polyamides sont généralement exposés à des températures de l'ordre de 150 C à 300 C pendant les opérations de mélangeage et de formage. Au cours de leur utilisation, il est courant que les articles conformés obtenus soient soumis pendant une durée assez longue à des températures d'emploi de l'ordre de 100 C à 150C. Or, lorsque les polyamides sont soumis à l'action de la chaleur, il intervient, à des degrés variables en fonction de l'atmosphère de traitement (inerte, oxydante), de la température de traitement, de la durée du traitement et de l'état du polymère (liquide, solide), un certain nombre de changements chimiques et physiques irréversibles qui se traduisent sur le plan pratique par l'apparition des inconvénients suivants: les polymères deviennent cassants, ils se colorent de façon inacceptable pour un certain nombre d'applications et on enregistre de plus une baisse des valeurs des propriétés mécaniques, en particulier des propriétés en traction et des valeurs de résilience. C'est pourquoi on ajoute en général des stabilisants à la chaleur aux polymères pour empocher leur dégradation ou du moins pour la réduire dans une large mesure. De nombreux systèmes stabilisants ont été proposés pour remédier aux inconvénients précités. Parmi ces stabilisants beaucoup d'entre eux procurent de bons résultats et sont couramment utilisés. C'est le cas rnotamment des halogénures cuivreux ou cuivriques pris seuls ou en mélange avec des halogénures de métaux alcalins; un stabilisant de cette nature qui convient particulièrement bien consistent dans les mélanges de CuI et de KI. D'autres types de stabilisants sont constitués par: des composés aromatiques hydroxylés comme par exemple le di-tertiobutyl-2,6 p-crésol; des amines aromatiques comme par exemple la N,N'-diphényl-p- phénylènediamine; des composés organiques du phosphore comme par exemple le triphénylphosphite. A propos des systèmes stabilisants pour polyamides, on pourra se reporter par exemple aux ouvrages: Encyclopedia of Chemical Technology, 1982, vol. 18, pages 334 à 337 et Encyclopedia of Polymer Science and Technology, 1969, vol. 10, page 464. Cependant, malgré tout l'intérêt des stabilisants connus, les recherches continuent dans ce domaine car, selon les applications envisagées des polyamides, tel ou tel système stabilisant présente des inconvénients plus ou moins importants. Il est toujours intéressant pour les formulateurs de pouvoir disposer d'une vaste gamine de systèmes stabilisants, dans laquelle ils pourront choisir les composés possédant le plus d'avantages techniques ou économiques pour une application particulière. Un des objets de la présente invention concerne un nouveau procédé de stabilisation des polyamides caractérisé par l'emploi conjoint de quantités efficaces d'au moins un composé à base de lanthanide et d'au moins un halogénure d'amamDnium, de métaux alcalins ou de métaux alcalino-terreux. Dans le présent texte on appellera lanthanide, les métaux de la classification périodique des éléments ayant les numéros atomiques allant de 57 à 71 ainsi que l'yttrium qui possède des propriétés voisines bien qu'ayant un numéro atomique de 39. L'expression "composé à base de lanthanide" donnée ci-avant signifie: - un dérivé organique ou inorganique de 1 'un quelconque des lanthanides: cérium, lanthane, praséodyme, néodyme, prométhium, samarium, europium, gadolinium, terbium, dysprosium, holmium, erbium, ytterbium, thulium, lutétium, et yttrium; l'expression "au moins un composé à base de lanthanide" signifie alors que l'on peut engager, outre un seul dérivé, un mélange de dérivés organiques ou un mélange de dérivés inorganiques ou un mélange de dérivés organiques et inorganiques de l'un quelconques des lanthanides précités; - un mélange de dérivés organiques et/ou inorganiques de plusieurs de ces lanthanides; l 'expression "au moins un composé à base de lanthanide" signifie que l'on peut engager, outre un seul mélange, une association de plusieurs mélanges de ce type. En général, en raison des quantités relatives des omp osés des divers lanthanides dans les minerais les plus courants, notamment dans la monazite et la bastnaesite, lorsque l'on met en oeuvre un dérivé d'un seul lanthanide, ce dernier est de préférence le cérium, le lanthane, le praséodyme et le neéodyme. Le cérium et le lanthane sont, parmi ces métaux, les plus abondants et conviennent tout particulièrement bien. Des mélanges de dérivés de plusieurs lanthanides peuvent aussi être utilisés. Il peut en effet être avantageux de ne pas procéder à la séparation longue et coûteuse de tous les lanthanides présents en relativement faibles quantités dans les minerais couramment traités. En pareil cas, on fait appel généralement aux mélanges suivants: - mélange de dérivés du cérium et d'un ou plusieurs des autres lanthanides; - mélange de dérivés de lanthane et d'un ou plusieurs autres lanthanides choisis parmi le praséodyme, le néodyme, le prométhium, le samarium, l'europium, le gadolinium, le terbium, le dysprosium, l'holmium, l'erbium, l'ytterbium, le thulium, le lutétium et i'yttrium; - mélange de dérivés du praséodyme et d'un ou plusieurs autres lanthanides choisis parmi le néodyme, le prométhium, le samarium, l'europium, le gadolinium, le terbium, le dysprosium, l'holmium, l'erbium, l'ytterbium, le thulium, le lutétium et l'yttrium; - mélange de dérivés du néodyme et d'un ou plusieurs autres lanthanides choisis parmi le prométhium, le samarium, l'europium, le gadolinium, le terbium, le dysprosium, l'holmium, l'erbium, l'ytterbium, le thulium, le lutétium et 1 'yttrium. Quand de tels mélanges de dérivés de plusieurs lanthanides sont mis en oeuvre dans le procédé selon l'invention, le cérium et/ou le lanthane et/ou le praséodyme et/ou le néodyme représentent généralement au moins 40 % en moles du total des lanthanides. Par dérivé organique de lanthanide, on entend plus particulièrement les sels des divers acides carboxyliques, les dérivés métalliques des composés phénliques, les mercaptides et les chélates des ompxosés B-dicarbonylés. Plus précisément, les dérivés organiques de lanthanide sont choisis parmi: - les sels de lanthanide + des acides aliphatiques monocarboxyliques ayant de 2 atomes de carbone ou dicarboxyliques ayant de 3 à 30 atomes de carbone, saturés ou omxportant une ou plusieurs doubles liaisons éthyléniques, et pouvant comporter 1 ou plusieurs substituants tels que les atomes d'halogènes, les groupements hydroxyles, les groupements alkoxy ayant de 1 a 12 atomes de carbone,les groupements mercapto, les groupements phényle, phénoxyt naphtyle ou cyclohexTle, dont les cycles sont éventuellement substitués par un ou plusieurs atomes d 'halogènes, groupements hydroxyles, groupements alkyles ayant 1 à 6 atomes de carbone ou alkoxy ayant 1 à 6 atomes de carbone; + des acides benzoYque, naphtoïque-1, naphtoïque-2, cyclopentane-carboxylique, cyclohexane-carboxylique, cyclopentene-carboxyliques ou cyclohexènecarboxyliques, les parties cycliques de ces acides pouvant comporter un ou plusieurs substituants tels que les atomes d'halogènes, les groupements hydroxyles, les groupements alkyles ayant 1 à 12 atomes de carbone, alkényles ayant 2 à 12 atomes de carbone, alkoxy ayant 1 à 12 atomes de carbone, les groupements phényle, benzyle, phénoxy ou cyclohexyle, les groupements alkoxycarbonyles ayant 2 24 atomes de carbone ou alrénoxycarbonyles ayant 4 à 24 atomes de carbone; + des monoesters d'alkyle (le groupement alkyle ayant 1 à 24 atomes de carbone) ou d'alkényle (le groupement alkényle ayant 3 à 24 atomes de carbone) des acides aliphatiques dicarboxyliques indiqués précédemment; + des acides carboxyliques hétérocycliques notamment de ceux dérivés de la pyridine, du furanne, du thiophène, du pyrrole et du pyranne, pouvant ornporter un ou plusieurs substituants tels que les atomes d'halogènes, les groupements hydroxyles, les groupements alkyles ayant 1 a 12 atomes de carbone, les groupements alkoxy ayant 1 à 12 atomes de carbone, les groupements alkényles ayant 2 à 12 atomes de carbone, les groupements alkoxycarbonyles ayant 2 à 24 atomes de carbone ou alkénoxycarbonyles ayant 4 à 24 atomes de carbone; - les phénolates de lanthanide dérivés du phénol, du naEhtol-1 ou du naphtol-2, dont les parties cycliques peuvent comporter un ou plusieurs substituants tels que les atomes d'halogènes, les groupements alkyles ou alkoxy ayant 1 à 24 atomes de carbone, alkényles ayant 2 à 24 atomes de carbone, phényle, benzyle, phénoxy ou cyclohexyle; - les mercaptides de lanthanide notamment ceux qui dérivent des acides thioglyoalique ou thiomalique et de leurs esters d'alkyle, (le radical alkyle ayant 1 à 12 atomes), d'alkényle (le radical alkényle ayant 2 a 12 atomes' de carbone), de phényle, de benzyle, de cyclohexyle, d'alcanediol (ayant de 2 à 12 atomes de carbone), de dihydroxybenzène, de dihydroxycyclohexane, les parties cycliques desdits esters pouvant être substituées par un ou plusieurs radicaux alkyles ou alkoxy ayant de 1 à 6 atomes de carbone; - les chélates de lanthanide de composés Bdicarbonylés notamment ceux qui dérivent des composés de formule générale (I): R - CO - CHR2 - CO - R3 (I) dans laquelle: - E et R3, identiques ou différents, représentent: + un groupement alkyle, linéaire ou ramifié, ayant 1 a 36 atomes de carbone, éventuellement substitué par un ou des atomes d'halogène, + un groupement alkényle, linéaire ou ramifié, ayant 3 à 36 atomes de carbone, éventuellement substitué par un ou des atomes d'halogènes, + un radical aryle ou un radical aryle portant sur le cycle aromatique un ou plusieurs substituants tels que: les radicaux alkyles ayant 1 à 6 atomes de carbone, éventuellement substitués par un ou des atomes d'halogènes, À les radicaux alkényles ayant 2 à 6 atomes de carbone, éventuellement substitués par un ou des atomes d'halogènes, le groupement nitro, le groupement - CHO, le groupement -COOH, 15. les groupements alkoxy ayant 1 à 6 atomes decarbone, les groupements -COOR4, R4 étant un radical alkyle ayant 1 à 12 atomes de carbone ou alkényle ayant 2 à 12 atomes de carbone, le groupement OH, 20. les atomes d'halogènes, + un radical aralkyle dont la partie aliphatique comporte de 1 à 12 atomes de carbone et dont la partie cyclique peut comporter un ou plusieurs des substituants indiqués précédemment, + un radical cycloaliphatique comportant de 5 à 12 atomes de carbone et dont la partie cyclique peut comporter une ou plusieurs doubles liaisons carbone-carbone et porter un ou plusieurs des substituants indiqués précédemment, + un enchaînement de plusieurs des radicaux indiqués précédemment, les différents radicaux aliphatiques précédemment définis pouvant conmporter un ou plusieurs atomes d'oxygène - O- ou de soufre -Sou groupements carbonyles - CO - ou carboxylates - C00O -; - R2 représente un atome d'hydrogène. Parmi les dérivés organiques de lanthanide qui peuvent être utilisés dans le procédé de stabilisation selon l'invention, on choisit fréquemment, en particulier pour des raisons pratiques ou pour des raisons éConomiques de disponibilité ou de prix - les sels de lanthanide: + des acides aliphatiques monocarboxyliques ayant de 6 à 24 atomes de -carbone, saturés ou possédant une double liaison éthylénique, et pouvant conporter un ou plusieurs substituants tels que des atomes de chlore, groupements hydroxyles, groupements alkoxy ayant de 1 à 6 atomes de carbone, groupements phényle, phénoxy ou cyclohexyle, ces groupements cycliques étant éventuellement substitués par un ou plusieurs atomes de chlore, groupements hydroxyles, groupements alkyles ou alkoxy ayant 1 a 6 atomes de carbone; + des acides mercaptomnrx carboxyliques ayant de 2 à 6 atomes de carbone ou mercaptodicarboxyliques ayant de 3 à 6 atomes de carbone; + des acides benzoique ou cyclohexane-carboxylique, dont la partie cyclique peut coeporter' un ou plusieurs substituants tels qu'atomes de chlore, groupements hydroxyles, groupements alkyles ou alkoxy ayant 1 a 6 atomes de carbone ou groupements alkoxycarbonyles ayant 2 à 12 atomes de carbone; + des monoesters d'alkyle (le groupement alkyle ayant 1 12 atomes de carbone) des acides aliphatiques dicarboxyliques ayant 4 à 24 atomes de carbone, saturés ou possédant une double liaison éthylénique, et pouvant comporter un ou plusieurs substituants tels qu'atomes de chlore, groupements hydroxyles, groupements mercapto, groupements alkoxy ayant 1 a 6 atomes de carbone; - les phérolates de lanthanide dérivés du phénol dont le cycle peut comporter un ou plusieurs substituants tels qu'atomes de chlore, groupements alkyles ou alkoxy ayant 1 12 atomes de carbone, groupements phényle, benzyle, phénDoxy ou cyclohexyle. A titre d'exemples non limitatifs de d6rivés organiques des lanthanides on peut citer: - les sels de lantthanide, notemient de oérium, de lanthane, de praséodyme et de n4odyme, des acides propionique, hexanoïques, n.octanowque, éthyl-2 hexanoique, isooctanoYque noanoïques0 décanolques, laurique, stéarique, oléique, ricinoelïque, margarique, tétradécaoiques, hydroxy,-12 stéarique, docosanoïques, doeosène-13-oïque (acide érucique), chloro-2 décanoique, octyl-2 décaYque, hydroxy-2 hexanoïque, thioglyeolique, mercaptopropionique, thiomalique, cyclohexyl=6 hexanoique, benzoïque, phérylacétique, phényl-2 propanoïque, mâthyl-2 benzoXque, méthyl-4 benzoïque, phénoxy-2 benzoïque, propyl-4 benzoïque, mnéthoxy-4 benzoïque, tertiobutyl-4 benzoïque, salicylique, tertiobutyl-5 salicylique, hydroxy-4 mèthoxy-3 benzoïque, diméthoxy-3,4 benzoïXque, naphtoïque-1, naphtoYque-2, ccmlohexane-arboxxylique, nicotinique, isonicotiniqupe, méthyl-4 furanne-carboxylique-3, du maléate de monoisooctyle, du maléate de mono(éthoxy-2 éthyle), du phtalate de mnobutyle, du thiomalate de monobutyle, du thiomalate de monohexyle - les phériolates de lanthanides, notammnsnt de cérium, de lanthane, de praséodyme et de néodyme des composés phérnliques suivarts: phénol, crésols, éthylphénols >Wlénols, butylphénois, isopentylphéno$s, isooctylphénols, tertiononylphénols, décylphénols, dodécylphénols, tertiooctylphénols, cyclohexyl-4 phénol, phényl-4 phénol, ditertiononylphénols, méthyl-isohexylphénols; - les chélates de lanthanides, notamment de cérium de lanthane, de praséodyme et de néodymne des B-dicétones suiuantes: l'heptaredione-2,4; la décanedione-2, 4, la méthyl-2 décene-2-dione-6,8; la méthyl-2 nonene-2 dione-6,8; la stéaroylacétone; la stéaroyl-l octanone-2 le dioxo-7,9 décanoate d'éthyle; la benzoylacétone; l'acétylacétone; la benzoyl-l octanone-2; la diphényll,4 butanedione-l,3; la stéaroylacétoph&one; la palmitoylacétophénone; la benzoyl-1 méthyl-4 pentanone; le benzoyl-octaoDsanoyl-métbane; le paraméthoxybenzoyl-stéa- roylméthane; le dibenzoylméthane; - les mercaptides de lanthanides, notamment de cérium, de lanthane, de praséodyme et de néodyme de 1 'acide thioglycolique, du thioglyolate d'isooctyle, du thioglycolate d'octadécyle, du thioglycolate de benzyle, du thioglycolate de lauryle, du dithioglyolate de cyclohexanediol-l,4, du thioglycolate de tertiobutyl- 4 cyclohexyle, de 1 'acide thiomalique, du thiomalate d'hexyle, du thiomalate d'éthyl-2 hexyle, du thiomalate de dodécyle, du thiomalate de benzyle, du thiomalate de cyclohexyle, du thiomalate de propanediol-1,3, du thiomalate de butanediol-l,4, du thiomalate d'hexanediol-1,6. Les dérivés organiques des lanthanides, qui ne sont pas directement disponibles, sont préparés par des méthodes classiques, telles que la réaction d'un acide carboxylique ou de son anhydride, d'un composé phénolique, d'un acide mercaptoàarbDxylique (ou d'un de ses esters) ou d'une B-dicétone sur un oxyde ou un hydroxyde de lanthanide, ou selon le cas sur un mélange de tels oxydes ou hydroxydes, dans un milieu solvant approprié et en chauffant si nécessaire. Par dérivé inorganique de lanthanide, on entend plus particulièrement les oxydes, les hydroxydes, les sels d'hydracides minéraux et les sels d'oxyacides minéraux. Plus précisément, on utilise par exemple comme sels de lanthanide d'hydracides mineraux: les chlorure, bromure, iodure, sulfure, séléniure et tellurure; oomme sels de lanthanide d'oxyacides minéraux: les sulfite, sulfate, sulfonate, nitrite, nitrate, phospite, phosphate, pyrophosphate, carbonate, perchlorate, antimoniate, arséniate, sélenite, sélenate, vanadate et tungstate. Parmi des dérivés inorganiques de lanthanide qui peuvent être utilisés dans le procédé de stabilisation selon l'invention, on il choisit fréquemment, en particulier pour des raisons pratiques ou pour des raisons économiques de disponibilité ou de prix, les oxydes, les chlorures, les sulfates ou les nitrates de lanthanide. Dans les dérivés de lanthanide utilisés dans le procédé selon l'invention, le lanthanide peut se trouver aux différents degrés d'oxydation qu'il posséde éventuellement; le plus fréquemment il se trouve aux degrés d'oxydation III ou IV. S'agissant de l'halogénure d'ammanium de métaux alcalins ou de métaux alcalino-terreux qui est utilisé conjointement avec le composé a base de lanthanide, on employe généralement un chlorure, un bromure ou un iodure. Outre l'ion NH4 +, la partie cationique représente généralement des cations dérivés du sodium, du potassium, du magnésium, du calcium, du strontium ou du baryum. Conformément à une mise en oeuvre très préférentielle du procédé selon l'invention, on utilise onjointement des quantités efficaces: - d'au mDins un composé à base de lanthanide choisi parmi le stéarate de lanthane III, l'oxyde de lanthane III, le chlorure de lanthane III, le stéaraté de cérium III, l'oxyde de cérium IV, le chlorure de cérium III, - et d'au moins un halogenure d'a.monium, de métaux alcalins ou de metaux alcalino-terreux choisi parmi le chlorure, le bromure ou l'iodure d'ammonium, de sodium ou de potassium. La quantité de orposé(s) à base de lanthanide mise en oeuvre peut varier dans de très larges limites en fonction du degré de stabilisation souhaité et selon les divers additifs qui peuvent être éventuellement incorporés dans le polymère. Plus précisemment, cette quantité est déterminée de manière -4. a ce que le composé à base de lanthanide apporte de 0,1.10 a-4 10.10-4 atomegrammes de métal appartenant au groupe des lanthanides pour 100g de polyamide. De préférence, cette quantité est déterminée de manière à apporter de 1.10-4 a 5.10-4 atome-grammes de métal du groupe des lanthanides pour 100 g de polyamide. La quantité d'halogénure(s) d'ammonium, de métaux alcalins ou de métaux alcalino-terreux que l'on utilise dans le procédé selon l'invention peut également varier largement. Plus précisément, cette quantité est déterminée de manière à ce que le rapport: nombre total d'atome-grammes d'halogène nombre d'atome-grammes de métal du groupe des lanthanides varie de 1 à 20 et, de préférence, de 5 à 10. Par l'expression "nombre total d'atome-grammes d'halogène" on entend signifier le nombre d'atomes-grammes d'halogène provenant de 1 'halogènure d'ammonium, de métaux alcalins ou de métaux alcalino-terreux mis en oeuvre auquel s'ajoute éventuellement le nombre d'atome-grammes d'halogène provenant le cas échéant du omposé à base de lanthanide mis en oeuvre. Le ou les composé(s) à base de lanthanide et le (ou les) halogénure(s) d'ammonium, de métaux alcalins ou de métaux alcalino-terreux peuvent être incorporés au polymère en même temps qu'un ou plusieurs additifs tels que notamment des charges, des agents renforçateurs de résistanoe au choc, des lubrifiants, des plastifiants, des pigments, des agents mouillants, des agents antistatiques, des agents de cristallisation. 20. Le (ou les) omposé(s) à base de lanthanide et le (ou les) halogéenure(s) d'ammonium, de métaux alcalins ou de métaux alcalinoterreux peuvent également être préalablement mélangés entre eux afin de constituer des compositions stabilisantes. De telles compositions stabilisantes, servant à la stabilisation du procédé selon l'invention, constituent un autre objet de l'invention. De manière habituelle, l'incorporation dans le polyamide soit des constituants séparés des oampositions stabilisantes, soit des compositions stabilisantes elle-mêmes préformées (incorporation effectuée éventuellement en même temps que celle de tout ou partie des divers additifs précités) est faite en appliquant les méthodes usuelles connues pour réaliser un mélange homogène des divers ingrédients. De manière préférentielle, on réalise le mélange des divers constituants sous forme de poudre ou de granulés en opérant d'abord à froid un pré-mélange dans un mélangeur classique, puis en homogénéisant ensuite l'ensemble par un malaxage à chaud dans une extrudeuse a une ou plusieurs vis. A l'issue de ce traitement on obtient des joncs qui sont refroidis à l'eau puis d6écoupzs en granulés0 ces derniers pouvant éventuellem-nt être soumlis ensuite à un séchage. Les compositions polymériques stabilisees obtenues peuvent être utilisées ainsi à l'état de gralnulés par le transformateur. Les coripositions de polyamide stabilisé par le procédé selon l'invention peuvent être utilisées pour le formage des articles souhaités en operant avec les appareils classiques de moulage par injection ou par extrusion. Les polyamides stabilisés par le systme composé(s) à base de iantlanide + halogenure(s) d'emmo. ium, de métaux alcalins ou de métaux alclinoterreux, présentent une- eozrpastabiité omparable à celle obtenue à l'aide du meilleur système de l'art antérieur à base de CuI + Ki. Par ailleurs, on a constaté que l'emploi de coamposé(s) à base de lanthanide permet de contrôler et de limiter efficacement l'évolution des caractéristiques moléculaires du polyaide lors de l'injection ou de l 'extrusiono Cette évolution est plus ou moins importante selon la balance des groupements terminaux du polyamide, la teneur en humidité résiduelle, la température de la masse fondue lors de la transformation, la durée de la transfonrmation, la nature et le taux des additifs présents et elle entraîne une modification des caractéristiques rthéologiques du polymère qui peut être indésirable pour réaliser un moulage souple et régulier et pour obtenir des articles d'aspect correct et de qualité optimale. Les objets conformés préparés à l'aide des polyamides stabilisés selon le procédé de 1'invention présentent justement un aspect de surface de qualité or imale qui concrétise cette activité particulière des composés à base de lanthanide. Précédemment, à propos des additifs qui peuvent être utilisés, on a parlé notamment de charges et d'agents renforçateurs de résistance au esoc. S'agissant des charges, les produits qui conviennent bien en général consistent dans les fibres de verre, les fibres d'amiante, les microbilles de verre, du kaolin, du talc, de la silice, du mica, des bentonites, des bentones ou des mélanges de de ces espèces. Ces cbarges peuvent être utilisées dans l'état o elles se trouvent ou apres avoir subi un traitement de leurs surfaces permettant une meilleure compatibilité et/ou adhésion avec la matrice polyamide. L'agent de traitement de surfaces, comme par exemple des composés aminosilaniques, peut aussi être introduit au moment de 1 homogénéisation du polyamide avec les divers ingrédients mis en oeuvre. Parmi ces charges, les plus couramment utilisées sont les fibres de verre. Ces fibres ont en général un diamètre moyen compris entre 1 et 15 V m et une longueur comprise entre 2 et 8 mm. Il est avantageux, pout obtenir des articles doués de propriétés mécaniques optimales, d'utiliser des fibres ensimees par exemples au moyen de résines époxy, polyester, polyuréthanes ou de polymères vinyliques. Les proportions de charges peuvent varier entre par exemple 20 et 50 % en poids par rapport au poids de la matrice polyamide. S'agissant des agents renforçateurs de c/ocs, notamment à des températures aussi basses que celles allant de 0 à -40 C, les produits qui conviennent bien consistent dans des copolymères dérivant d'au moins une oléfine et d'au moins un autre monombre copolymérisable et comportant des groupes carboxyles et/ou carboxylates. Plus précisément on peut faire appel dans ce contexte: à a des copolymères oléfiniques dérivant d'une a-oléfine aliphatique comportant de 2 à 6 atomes de carbone (par exemple: éthylène, propylène, butène-l, pentène-l, hexène-l) et d'au moins un composé appartenant à la classe des mono-ou diacides carboxyliques a, B -insaturés comportant de 3 a 8 atomes decarbones (par exemple: acide acrylique, acide.méthacrylique, acide maléique, acide fumarique, acide itaconique, acide vinylbenzoique), les esters d'alkyles inférieurs et les anhydrides dérivés de ces acides; des copolymères qui conviennent bien sont par exemple: les copolymères éthylène-acide acrylique, éthylène-acide méthacrylique, éthylène-acide acrylique- méthacrylate de méthyle; à des copolyméres oléfiniques contenant des groupes carboxyles et/ou carboxylates et dérivant d'éthylène et d'au moins une a -oléfine ayant de 3 à 6 atomes de carbone. CDmme a -oléfine ayant de 3 à 6 atomes de carbone, on utilise de préférence le propylène, cependant une autre a - oléfine de ce type, notannment le butène-l, le pentene-l et 1 'hexene-1, peut être choisie à la place ou en addition au propylène. L'introduction des groupes carboxyles et/ou carboxylates peut être faite: soit par copolymérisation directe du mélange éthylène- a - os05 oléfine ayant de 3 à 6 atomes de carbone avec au Soins un comtposé insaturé appartenant à la classe des diacides carboxyliques a, B - insaturés coportant de 4 à 8 atomes de carbone (acide maléique, acide fumarique, acide itaconique), les esters d'alkyles inférieurs et les anhydrides dérivés de ces acides; soit par greffage du (ou des) òniosé(s) acide (s) (acide et/ou dérivé) sur la base oléfinique, induit par ionisation, par hydroperoxydation ou sous l'effet de la chaleur et de la pression. Des coolyméres qui conviennent bien sont par exemple: les copolynmres éthyln.e-propylène greffé anhydride maléique, éthylènepropylene greffé acide fumarique; 15. à des coDpolymres contenant des groupes carboxyles et/ou carboxylates et dérivant d'éthylene, d'au moins une a -oléfine ayant de 3 à 6 atomes de carbone et d'au moins un diène non conjugué. De préférence on utilise ici à nouveau, comme a-oléfine ayant de 3 à 6 atomes de carbone le propylène. Le diène non conjugué consiste habituellement 20.dans un diène aliphatique comportant au moins 6 atomes de carbone qui possède une double liaison terminale et une double liaison interne; de préférence on utilise ici l'hexadiène-l,4. L'introduction des groupes carboxyles et/ou carboxylates est faite en traitant le mélange éthylène- a -oléfine - diène comme indiqué ci-avant dans le cas du mélange éthylène- a -oléfine. Des copolymères qui conviennent bien sont par exemple: les coçolyméres éthylène-propyl&ne- hexadiène-l,4 greffé anhydride maléique et éthylène-propylène-hexadiene-l, 4 greffé acide fumarique. Les quantités de copolymères fonctionnalisés a mettre en oeuvre éventuellement représent habituellement 2 % à 60 % du poids de la matrice polyamidique. Les exemples non limitatifs suivants montrent comment la présente invention peut être mise en oeuvre pratiquemento EXEMPLES 1 A 3 ET ESSAIS COMPARATIFS A à E 1. Contenu de ces exemples et essais: 05. Essai temoin A: on prépare une comepostion à partir de: parties en poids de nylon 6,6 + 0,1 partie en poids de cmulsol J + 0,25 partie en poids de cire-ester. Le nylon 6,6 (polymêre d'hexaméthylènediamine et d'acide adipique) mis en oeuvre est un produit commercialisé par EHONE-POULENCi SPECIALITES CHIMIQUES sous la marque TECHNYL A 200 et présentant un indice de viscosité de 138 ml/g (déterminé, selon la norme ISO R 307, édition de 1977, sur la partie soluble dans l'acide formique à 90 % en poids). Le cémulsol J est un agent mouillant commercialisé par la Société SFOS (l'expression cémulsol J étant une marque). La cire-ester est un agent lubrifiant commercialisée par la Société LA CERESINE sous la marque LACER V8/D; ce produit présente un point de fusion de 69 à 72 C et est issu de l'acide béhénique et/ou de l'acide montanique. Exemples 1 à 3 et essais comparatifs B a E: aà la composition de l'essai A précédent, on ajoute les divers stabilisants indiqués dans le tableau l'ci-après. Les quantités de stabilisants sont données en parties en poids de produit sec et pur; les quantités mises en oeuvre sont déterminées de telle sorte que: - le nombre d'atome-grammes de métal du groupe des lanthanides (ou de cuivre pour l'essai C) présents pour 100 g de polyamide est d'environ 3,41.10-4, - lorsqu'il y a association avec un halogénure de métal alcalin, le rapport du nombre total d'atome-grammes d'halogène sur le nombre d'atomegrammes de métal du groupe des lanthanides (ou de cuivre pour l'essai C) est constant et égal à environ 7,1. I I I I I i I i I.I I0 I úCZ'o0 0 0 oso|o o |o0 |o i l I l l i I I l I mnTsse2od ap ainpoI Iàài -àà -I -àà àI àI -àI àIàààI ------------------I ! O O0 0 0 0 590'0 0 0 0 InI !b I I I f i I I i I fiaaATnz apainpoI I 80 0 |O 8,8o0 J OI E O O O úLai !I I I I I I I | IIInFl J93apailio[qWg Ià à______à -Ià________àI =S_______ i à I à-------__ I à___ Ià________Ià_________________________ I q o| O o 0c' î s o I o o0 | 4 1 | 0 | O | O | OC(00 OODEHLITo) Ga3 III uiDntf ap eaze:cS| I I' ImTae1i i O I 0 | 0LE'OL ' O i (OODEHLID)il I | { 0 l l l l i III auuq1ueq ap aqe geiSi I _ I _ i _ lI..... I I a I I a ZD i I ij i i __ siuusT quS i _ _ _ _ _ _ J. _ _ _ _ _ _ O - 1H 94 N 1 Ln C)L 0 Ln Ln 2. Mode opératoire général et contrôles effectués: Les compositions sont préparées de la manière suivante: Dans un mélangeur de marque MORITZ, on réalise tout d'abord le mouillage des granulés de nylon 6,6 par le cémulsol J, puis on ajoute ensuite la cire-ester et les divers stabilisants propres à chaque composition et on termine le pre-mélange à sec dans le mélangeur MORITZ. Ce pré-mélange est ensuite malaxé aà l'état fondu dans une extrudeusedégazeuse de marque TRDESTER comportant une vis de diamètre D égale à 45 mm et de longueur égale à 28D; la vis utilisée est une vis cylindroconique ayant un profil adapté pour le travail des polyamides; l'extrudeuxe est équipée par ailleurs d'une filière à un trou de 3,5 mm de diamètre; les conditions de 1 'extrusion sont les suivantes: températures: entrée: 255 C; milieu: 290 C; filière: 260'C - vide: 931.12 Pa - vitesse de la vis: 90 t/min - débit matière: entre 9 et 11 kg/h. Le produit recueilli sous forme de joncs est refroidi par passage dans un bain d'eau froide, puis il est granulé et séché. A partir de la poudre à mouler ainsi obtenue, on prépare des éprouvettes de forme haltère ayant une épaisseur de 1 mm, une largeur de 4 mm et une longueur calibrée (longueur sur laquelle sont effectuées les mesures) de 50 mm. Le moulage des éprouvettes est effectué à l'aide d'une presse à vis de marque DK, type 60. Dans cette presse, les granulés de la poudre à mouler sont fondus à une température de 280 C, tandis que le moule est maintenu a une température de 80 C; la pression matière d'injection est de 70 MPa; la durée du cycle d'injection est de 22 s. On mesure ensuit les propriétés en traction (contrainte au seuil d'écoulement et allongement à la rupture) de ces éprouvettes moulées sur un dynamomètre INSTRON, la température de mesure étant de 23 C, la vitesse de traction étant de 50 mm/min; on mesure les propriétés initiales à EM sur les éprouvettes brutes de moulage et on mesure ces propriétés après un séjour de 240 h à 120 C dans un four à air ventilé. 3. Résultats des exemples 1 à 3 et des essais A à E Les résultats obtenus sont rassemrblé1s dans le tableau 2 donné ci-après Tableau 2 | | PROPRIETES EN TRACTION IExeRple/ - I Essai Iontrainte au seuil lAllongement la rupture I Id'écoulement en MPa len % de la longueur initiale I Ià-----------I---- I 1 Initiale IApres 240hl Initial IAprès 240h j I I à 120 C I Ja 120 C 15....... - _ _- - - - - - - - Essai A 78 44 175 I 3 --î-------------îà-- -I Exenple 1 81 81 96 I 20 Essai B 80 18(R) 86 I 1 Essai C 83 81 105 I 43 Exemple 2 84 79 71 j 12 Essai D 80 16(R) 101 I 0,8 Exenmple 3 80 80 96 I 13,5 Essai E 81 20(R) 61 I 1,3 I_ _I,,, ,1,,1I..........................,,, Dens le tableau 2, le symbole (R) signifie qu'il y a rupture des éprouvettes: on mesure alors immédiatement dans ces onditions la contrainte à la rupture. IDns ce tableau, on peur observer également, en matière d'allongement à la rupture, une différence importante entre la valeur initiale correspondant à la composition t6émoin (essai A) et les valeurs initiales (plus faibles) corresponsant aux autres compositions; l'explication de cette différence est la suivante il intervient dans les exemples 1 à 3 et les essais B à E un effet de nucléation lié à l'ajout des stabilisants; le taux de cristallisation et la morpologie cristalline sont par voie de cons4quence modifiés et cela entraîne la diminution observée de l'allongement à la rupture initial (ce phénomène est bien connu de l'honome de l'art). REVENDICATIONS 1) Procédé de stabilisation des polyamides caractérisé par l'emploi conjoint de quantités efficaces d'au moins un oomposé à base de lanthanide et d'au moins un halogénure d'ammonium, de métaux alcalins ou de métaux alcalino-terreux. 2) Procédé selon la reverndication 1, caractérisé en ce que le composé à base de lanthanide consiste dans: - un dérivé organique ou inorganique de l'un quelconque des lanthanides: cérium, lanthane, praséodyme, néodyme, prométhium, samarium, europium, gadolinium, terbium, dysprosium, hDlmium, erbium, ytterbium, thulium, lutétium, et yttrium; - ou un mélange de dérivés organiques et/ou inorganiques de plusieurs de ces lanthanides. 3) Procédé selon la revendication 2, caractérisé en ce que lorsque l'on considère un dérivé d'un seul lanthanide, ce dernier est le cérium, le lanthane, le praséodyme ou le néodyme. 4) Procédé selon la revendication 2, caractérisé en ce que lorsque l'on considère un mélange de dérivés de plusieurs lanthanides, ce dernier consiste dans les espèces suivantes: - mélange de dérivés du cérium et d'un ou plusieurs des autres lanthanides; - mélange de dérivés de lanthane et d'un ou plusieurs autres lanthanides choisis parmi le praséodyme, le néodyme, le prométhium, le samarium, l'europium, le gadolinium, le terbium, le dysprosium, 1 'holmium, 1 'erbium, 1 'ytterbium, le thulium, le lutétium et 1 'yttrium; - mélange de dérivés du praséodyme et d'un ou plusieurs autres lanthanides choisis parmi le néodyme, le prométhium, le samarium, l'europium, le gadolinium, le terbium, le dysprosium, l'holmium, l'erbium, l'ytterbium, le thulium, le lutétium et l'yttrium; - ou mélange de dérivés du néodyme et d'un ou plusieurs autres lantharnides choisis parmi le prométhium, le samarium, l'europium, le gadolinium, le terbium, le dysprosium, l'holmium, l'erbium, l'ytterbium, le thulium, le lutétium et l'yttrium. ) Procédé selon la revendication 4, caractérisé en ce que le cérium et/ou le lanthane et/ou le praséodyme et/ou le néodyme représentent au toins 40 % en moles du total des lanthanides. 6) Procédé selon l'une quelconque des revendications 2 à 5, caractérisé en ce que les dérivés organiques de lanthanide sont choisis parmi -les sels de lanthanide: + des acides aliphatiques monocarboxyliques ayant de 2 à atomes de carbone ou dicarboxyliques ayant de 3 à 30 atomes de carbone, saturés ou comportant une ou plusieurs doubles liaisons éthyléniques, et pouvant comporter 1 ou plusieurs substituants tels que les atomes d'halogènes, les groupements hydroxyles, les groupements alkoxy ayant de 1 à 12 atomes de carbone,les *.. groupements mercapto, les groupements phényle, phénoxy, naphtyle ou cyclohexyle, dont les cycles sont éventuellement substitués par un ou plusieurs atomes d'halogènes, groupements hydroxyles, groupements alkyles ayant 1 à 6 atomes de carbone ou alkoxy ayant 1 à 6 atomes de carbone; + des acides benzoïque, naphtoïque-l, naphtoYque-2, cyclopentane- carboxylique, cyclohexane-carboxylique, cyclopentène-carboxyliques ou cyclohexène-carboxyliques, les parties cycliques de ces acides pDuvant comporter un ou plusieurs substituants tels que les atomes d'halogènes, les groupements hydroxyles, les groupements alkyles ayant 1 à 12 atomes de carbone, alkényles ayant 2 à 12 atomes de carbone, alkoxy ayant 1 à 12 atomes de carbone, les groupements phényle, benzyle, phénoxy ou cyclohexyle, les groupements alkoxycarbonyles ayant 2 à 24 atomes de carbone ou alkénoxycarbonyles ayant 4 a 24 atomes de carbone; + des wonoesters d'alkyle (le groupement aikyle ayant 1 à 24 atomes de carbone) ou d 'alkényle (le groupement alkényle ayant 3 à 24 atomes de carbone) des acides aliphatiques dicarboxyliques indiqués précédemment; + des acides carboxyliques hétérocycliques notamment de ceux dérivés de la pyridine, du furanne, du thiophOne, du pyrrole et du pyranne, pouvant comporter un ou plusieurs substituants tels que les atomes d'halogènes, les groupements hydroxyles, les groupements alkyles ayant 1 à 12 atomes de carbone, les groupements alkoxy ayant 1 à 12 atomes de carbone, les groupements alkényles ayant 2 à 12 atomes de carbone, les - * groupements alkoxycarbonyles ayant 2 à 24 atomes de carbone ou alkénoxycarbonyles ayant 4 à 24 atomes de carbone; - les phénolates de lanthanide dérivés du phénol, du naphtol-l ou du naphtol-2, dont les parties cycliques peuvent comporter un ou plusieurs substituants tels que les atomes d'halogènes, les groupements alkyles ou alkoxy ayant 1 à 24 atomes de carbone, alkényles ayant 2 à 24 atomes de carbone, phényle, benzyle, phénoxy ou cyclohexyle; - les mercaptides de lanthanide notamment ceux qui dérivent des acides thioJyGolique ou thiomalique et de leurs esters d'alkyle, (le radical alkyle ayant 1 à 12 atomes), d'alkényle (le radical alkényle ayant 2 à 12 atomes de carbone), de phényle, de benzyle, de cyclohexyle, d'alcanediol (ayant de 2 à 12 atomes de carbone), de dihydroxybenzène, de dihydroxycyclohexane, les parties cycliques desdits esters pouvant être substituées par un ou plusieurs radicaux alkyles ou alkoxy ayant de 1 à 6 atomes de carbone; - les chélates de lanthanide de composés B-dicarbonylés notamment ceux oui dérivent des composés de formule générale I):1) - CO-CR2 o 3 (I) dans laquelle: - R, et 3, identiques ou différents, représentent: + un groupement alkyle, linéaire ou ramifié, ayant 1 à 36 atomes de carbone, éventuellement substitué par un ou des atomes d'halogène, + un groupement alkényle, linéaire ou ramifié, ayant 3 à 36 atomes de carbone, éventuellement substitué par un ou des atomes d'halogènes, + un radical aryle ou un radical aryle portant sur le cycle aromatique un ou plusieurs substituants tels que: les radicaux alkyles ayant 1 à 6 atomes de carbone, éventuellement substitués par un ou des atomes d'halogènes, les radicaux alkényles ayant 2 à 6 atomes de carbone, éventuellement substitués par un ou des atomes d'halogènes, le groupement nitro, 20. le groupement - CHD, le groupement -CpOH, les groupements alkoxy ayant 1 à 6 atomes de carbtone, les groupements -COOR4, R4 étant un radical alkyle ayant 1 à 12 atomes de carbone ou alkényle ayant 2 à 12 atomes de carbone, le groupement CH, À les atomes d'halogènes, + un radical aralkyle dont la partie aliphatique conmporte de 1 à 12 atomes de carbone et dont la partie cyclique peut comporter un ou plusieurs des substituants indiqués précédemment, + un radical cycloaliphatique comportant de 5 à 12 atomes de carbone et dont la partie cyclique peut ormporter une ou plusieurs doubles liaisons carbone-carbone et porter un ou plusieurs des substituants indiqués précédemment, + un enchaînement de plusieurs des radicaux indiqués précédemment, les différents radicaux aliphatiques précédemment définis pouvant comporter un ou plusieurs atomes d'oxygène - O- ou de soufre -Sou groupements carbonyles - CO - ou carboxylates - CO -; - R2 représente un atome d'hydrogène. 7) Procédé selon la revendicaton 6, caractérisé en ce que les dérivés organiques de lanthanide sont choisis parmi: - les sels de lanthanide: + des acides aliphatiques monocarboxyliques ayant de 6 à 24 atomes de carbone, saturés ou possédant une double liaison éthylénique, et pouvant comporter un ou plusieurs substituants tels que des atomes de chlore, groupements hydroxyles, groupements alkoxy ayant de 1 à 6 atomes de carbone, groupements phényle, phénoxy ou cyclohexyle, ces groupements cycliques étant éventuellement substitués par un ou plusieurs atomes de chlore, groupements hydroxyles, groupements alkyles ou alkoxy ayant 1 à 6 atomes de carbone; + des acides mercaptomonocarboxyliques ayant de 2 à 6 atomes de carbone ou mercaptodicarboxyliques ayant de 3 à 6 atomes de carbone; + des acides benzoïque ou cyclohexane-carboxylique, dont la partie cyclique peut comporter un ou plusieurs substituants tels qu'atomes de chlore, groupements hydroxyles, groupements alkyles ou alkoxy ayant 1 à 6 atomes de carbone ou groupements alkoxycarbonyles ayant 2 à 12 atomes de carbone; + des monoesters d'alkyle (le groupement alkyle ayant 1 à 12 atomes de carbone) des acides aliphatiques dicarboxyliques ayant 4 à 24 atomes de carbone, saturés ou possédant une double liaison éthylénique, et pouvant comporter un ou plusieurs substituants tels qu'atomes de chlore, groupements hydroxyles, groupements mercapto, groupements alkoxy ayant 1 à 6 atomes de carbone; - les phénolates de lanthanide dérivés du phénol dont le cycle peut conmporter un ou plusieurs substituants tels qu'atomes de chlore, groupements alkyles ou alkoxy ayant 1 à 12 atomes de carbone, groupements phényle, benzyle, phénoxy ou cyclohexyle. 8) Procédé selon l'une quelconque des revendications 2 à 5, caractérisé en ce que les dérivés inorganiques de lanthanide sont choisis parmi les oxydes, les hydroxydes, les sels d'hydracides minéraux et les sels d'oxyacides minéraux de lanthanide. 9) Procédé selon la revendication 8, caractérisé en ce que l'on utilise coimmne sels de lanthanide d'hydracides mineraux: les chlorure, bromure, iodure, sulfure, séléniure et tellurure; comme sels de lanthanide d'oxyacides minéraux: les sulfite, sulfate, sulfonate, nitrite, nitrate, phospite, phosphate, pyrophosphate, carbonate, perchlorate, antimoniate, arséniate, sélenite, sélenate, vanadate et tungstate. ) Procédé selon l'une quelconque des revendications 1 à 9, caractérisé en ce que l'on utilise, conjointement avec le composé à base de lanthanide, au moins un halogénure d'ammonium, de métaux alcalins ou de métaux alcalino-terreux choisi parmi le chlorure, le bromure ou l'iodure d'ammonium, de soduim, de potassium, de magnésium, de calcium, de strontium ou de baryum. 11) Procédé selon l'une quelconque des revendications 1 à 10, caractérisé en ce que l'on utilise conjointement des quantités efficaces: - d'au moins un composé à base de lanthanide choisi parmi le stéarate de lanthane III, l'oxyde de lanthane III, le chlorure de lanthane III, le stéarate de cérium III, l'oxyde de cérium IV, le chlorure de cérium III, et d'au moins un halogénure d'ammDnium, de métaux alcalins ou de métaux alcalino-terreux choisi parmi le chlorure, le bromure ou l'iodure d'ammonium, de sodium ou de potassium. 12) Procédé selon l'une quelconque des revendications 1 à 11, caractérisé en ce que: - d'une part, la quantité de composé(s) à base de lanthanide maise en -4 -4 oeuvre est déterminée de manière à apporter de 0,1.10-4 10.10-4 et, de préférence, de 1.10-4 à 5.10-4 atome-grammes de métal appartenant au groupe des lanthanides pour 100g de polyamide; - et d'autre part, la quantité d'halogénure(s) d'ammonium, de métaux alcalins ou de métaux alcalino-terreux mise en oeuvre est déterminée de manière à ce que le rapport nombre total d'atome-grammes d'halogene nombre d'atome-grammes de métal du groupe des lanthanides varie de 1 à 20 et, de préférence, de 5 à 10. 13) Procédé selon l'une quelconque des revendications 1 à 12, caractérisé en ce que le polyamide à stabiliser est choisi dans le groupe constitué par: les polyamides obtenus par polycondensation de diacides carboxyliques aliphatiques saturés ayant de 6 à 12 atomes de carbone avec des diamines biprimaires aliphatiques saturées ayant de 6 à 12 atomes de carbone; les polyaminoacides obtenus soit par homopolyoondensation directe d'acides w -aminoalcanoiques comportant une chaîne hydrocarbonée ayant de 4 à 12 atomes de carbone, soit par ouverture hydrolytique et polymérisation des lactames dérivés de ces acides; les copolyamides obtenus à partir des monomères de départ des polyamides précités; et les mélanges de pareils polyamides. 14) Compositions stabilisantes pour la mise en oeuvre du procédé selon l'une quelconque des revendications 1 à 13, caractérisées en ce qu'elles comportent: - au moins un composé à base de lanthanide tel que défini dans les revendications 2 à 9, 11 et 12, - et au moins un halogénure d'ammonium, de métaux alcalins ou de métaux alcalino-terreux tel que défini dans les revendications 10 à 12. ) Polyamide, tel que défini dans la revendication 13, stabilisé par le procédé selon l'une quelconque des revendications 1 à 12. 16) Polyamides stabilisés selon la revendication 15, caractérisés en oe qu'ils renferment en outre un ou plusieurs additifs choisis parmi des charges, des agents renforçateurs de résistance au choc, des lubrifiants, des plastifiants, des pigments, des agents mouillants, des agents antistatiques, des agents de cristallisation. 17) Cbjets conformés préparé à l'aide des polyamides stabilisés selon les revendications 15 o 16.